(57)【要約】  極板の表面に亀裂や割れが発生するのを防止することができる鉛蓄電池用極板製造方法を提供する。鉛合金製の格子基板にペースト状活物質を充填して活物質充填極板を作製する活物質充填工程と、活物質充填極板をプレス成形するプレス成形工程と、プレス成形工程でプレス成形した活物質充填極板を熟成し乾燥して未化成極板とする熟成・乾燥工程とを行う。活物質充填極板の表面を常温よりも高い温度に調整された硫酸で処理する硫酸処理工程と、硫酸処理工程で硫酸処理した活物質充填極板を、熟成・乾燥工程で熟成する前に予備乾燥する予備乾燥工程をさらに行う。
2016006080.tif 000002
【特許請求の範囲】
【請求項１】
鉛合金製の格子基板にペースト状活物質を充填して活物質充填極板を作製する活物質充填工程と、
前記活物質充填極板をプレス成形するプレス成形工程と、
前記プレス成形工程でプレス成形した前記活物質充填極板を熟成、乾燥して未化成極板とする熟成・乾燥工程とを備える鉛蓄電池用極板の製造方法であって、
前記活物質充填極板の表面を、常温よりも高い温度の硫酸で処理する硫酸処理工程と、
硫酸処理工程で硫酸処理された前記活物質充填極板を、前記熟成・乾燥工程で熟成する前に予備乾燥する予備乾燥工程とをさらに備え、
前記硫酸処理工程で用いる前記硫酸は、温度が４０〜６０℃の範囲に調整され、かつ、比重が１．１０〜１．３０（２０℃換算）の範囲に調整されており、
前記硫酸処理工程は、前記プレス成形工程に含まれており、
前記プレス成形工程では、プレス面を有する一対のローラを備えるロールプレス機を用いて、前記活物質充填極板が前記一対のローラ間を通過すると前記活物質充填極板がプレス成形され、
前記一対のローラの前記プレス面には前記硫酸が浸潤されており、前記活物質充填極板が前記一対のローラ間を通過すると、前記活物質充填極板の表面に前記硫酸が塗布されることを特徴とする鉛蓄電池用極板の製造方法。
【請求項２】
鉛合金製の格子基板にペースト状活物質を充填して活物質充填極板を作製する活物質充填工程と、
前記活物質充填極板をプレス成形するプレス成形工程と、
前記プレス成形工程でプレス成形した前記活物質充填極板を熟成、乾燥して未化成極板とする熟成・乾燥工程とを含む鉛蓄電池用極板の製造方法であって、
前記活物質充填極板の表面を、常温よりも高い温度に調整された硫酸で処理する硫酸処理工程と、
硫酸処理工程で表面を硫酸処理した前記活物質充填極板を、前記熟成・乾燥工程で熟成する前に予備乾燥する予備乾燥工程とをさらに備えることを特徴とする鉛蓄電池用極板の製造方法。
【請求項３】
前記硫酸処理工程で用いる硫酸の温度が、４０〜６０℃の範囲である請求項２に記載の鉛蓄電池用極板の製造方法。
【請求項４】
前記硫酸処理工程で用いる硫酸の比重が、１．１０〜１．３０（２０℃換算）の範囲である請求項２に記載の鉛蓄電池用極板の製造方法。
【請求項５】
前記硫酸処理工程で用いる硫酸は、温度が４０〜６０℃の範囲に調整され、かつ比重が１．１０〜１．３０（２０℃換算）の範囲に調整されている請求項２に記載の鉛蓄電池用極板の製造方法。
【請求項６】
前記予備乾燥工程で予備乾燥した活物質充填極板の表面に形成される硫酸鉛層は、厚みが１００〜８００μｍである請求項２に記載の鉛蓄電池用極板の製造方法。
【請求項７】
前記予備乾燥工程で予備乾燥した活物質充填極板の表面に形成される硫酸鉛層は、厚みが１００〜５００μｍである請求項２に記載の鉛蓄電池用極板の製造方法。
【請求項８】
前記硫酸処理工程が前記プレス成形工程と同時に行われる請求項２乃至７のいずれか１項に記載の鉛蓄電池用極板の製造方法。
【請求項９】
前記硫酸処理工程が前記プレス成形工程に含まれており、
前記プレス成形工程では、プレス面を有する一対のローラを備えるロールプレス機を用いて、前記活物質充填極板が前記一対のローラ間を通過すると前記活物質充填極板がプレス成形され、
前記一対のローラの前記プレス面には前記硫酸が浸潤されており、前記活物質充填極板が前記一対のローラ間を通過すると、前記活物質充填極板の表面に前記硫酸が塗布される請求項２乃至７のいずれか１項に記載の鉛蓄電池用極板の製造方法。
【発明の詳細な説明】
【技術分野】
【０００１】
本発明は、鉛蓄電池用極板の製造方法に関し、特に格子基板にペースト状活物質を充填して未化成極板を作製する方法に関する。
【背景技術】
【０００２】
従来から使用されている二次電池の中でも鉛蓄電池は、価格及び安全性等で優れている。鉛蓄電池の極板の種類には、クラッド式、ペースト式等がある。特にペースト式極板は、生産性が高く、コストを相対的に抑えることができ、多くの用途の鉛蓄電池に使われている。鉛蓄電池用のペースト式極板は、ペースト状の活物質を鉛合金製の格子基板に充填し、熟成・乾燥して作製される。【０００３】
特開平０４−２０５３号公報（特許文献１）には、鉛蓄電池用正極板の製造において、鉛丹を添加したペースト状活物質を格子基板に充填した後、正極板の表面を濃度１０質量％以上、６０質量％以下の硫酸と反応させて硫酸鉛化することにより、正極活物質の利用率を維持してサイクル特性の低下を抑制する極板の製造方法が開示されている。【０００４】
特開平０９−９２２６９号公報（特許文献２）には、活物質を格子基板に充填した極板を、表面に希硫酸を含む一対のソーキングロールを通過させることにより、次工程の乾燥工程で極板表面のひび割れを防止する鉛蓄電池用極板の製造方法が開示されている。
【先行技術文献】
【特許文献】
【０００５】
【特許文献１】特開平０４−２０５３号公報
【特許文献２】特開平０９−９２２６９号公報
【発明の概要】
【発明が解決しようとする課題】
【０００６】
特許文献１、２に示された方法では、極板表面の活物質に硫酸を塗布するときの硫酸温度や雰囲気温度の季節変動及び日中変動について考慮されていないため、極板表面に硫酸鉛層を形成するために要する時間が作業時間帯毎に変化し、硫酸鉛層の密度や厚さにばらつきが生じる。そのため、製造環境によっては、予備乾燥または一次乾燥を行ってもよいが、ばらつきを抑制するため、頻繁に、予備乾燥炉（一次乾燥炉）内の温度を調整したり、あるいは炉内を通過する時間を設定し直す必要がある。また、極板表面に形成された硫酸鉛層の密度や厚さにばらつきがあると、極板表面に亀裂や割れが発生する問題がある。この極板表面の亀裂や割れは、予備乾燥（一次乾燥）を行う場合に顕著となる。さらに、特許文献１、２に示された方法では、極板を、その面どうしが向き合うように並べて熟成、乾燥する際に、極板どうしが貼り付いたり、また貼り付いた極板どうしを引き離すときに活物質が脱落する問題もある。【０００７】
本発明の目的は、極板表面に亀裂や割れが発生するのを防止することができる鉛蓄電池用極板の製造方法を提供することにある。【０００８】
本発明の他の目的は、製造中に極板どうしが貼り付きにくい鉛蓄電池用極板の製造方法を提供することにある。【０００９】
本発明のさらに他の目的は、鉛蓄電池の初期容量を大きくすることができる極板の製造方法を提供することにある。
【課題を解決するための手段】
【００１０】
本発明が改良の対象とする鉛蓄電池用極板の製造方法は、活物質充填工程、プレス成形工程、及び熟成・乾燥工程を備えている。まず、活物質充填工程では、鉛合金製の格子基板にペースト状活物質を充填することにより活物質充填極板を作製する。なお、活物質充填極板は、後述する熟成・乾燥後の未化成極板に対して、熟成・乾燥前の極板を意味する。【００１１】
プレス成形工程では、活物質充填工程で作製した活物質充填極板をプレス成形する。プレス成形の方法は任意であるが、後述のロールプレス機を用いることによりプレス成形が容易になる。【００１２】
熟成・乾燥工程は、プレス成形工程でプレス成形した活物質充填極板を、熟成、乾燥して未化成極板とする工程である。熟成、乾燥が完了した未化成極板は、その後、化成処理を施すことにより、鉛蓄電池用の極板となる。【００１３】
本発明の製造方法は、さらに硫酸処理工程と予備加熱工程とを備えている。硫酸処理工程では、活物質充填工程で作製した活物質充填極板の表面を、常温よりも高い温度に調整された硫酸で処理する。硫酸処理された活物質充填極板の表面には、格子基板に充填されたペースト状活物質と硫酸とが反応して硫酸鉛結晶が生成される。ここで、「常温」とは２５℃を意味する。さらに、硫酸処理の方法は任意であり、活物質充填極板の表面に硫酸鉛結晶を形成できるものであればどのような方法を採用しても良い。なお、硫酸処理工程を行う期間は、活物質充填工程後からプレス成形工程前まで、プレス成形工程中、及び、プレス工程後から後述する予備乾燥工程前まで、のいずれの期間であっても良い。【００１４】
予備乾燥工程は、硫酸処理工程で硫酸処理された活物質充填極板を予備乾燥する工程である。この予備乾燥は、後に行う熟成・乾燥工程で活物質充填極板を熟成する前に予備的に行う乾燥であり、熟成後の乾燥に対して一次乾燥ということもある。予備乾燥（一次乾燥）は、活物質表面の余分な水分を除去すると共に、硫酸と活物質の化学反応で生成した硫酸鉛結晶を成長させて適切な硫酸鉛層を形成するために行う工程であり、乾燥炉の温度調節、乾燥時間及び乾燥方法が重要である。予備乾燥の温度が高すぎるとペースト状活物質中の水分が過剰に蒸発し、後に行う熟成・乾燥工程での化学反応が阻害される。逆に予備乾燥の温度が低すぎると適切な乾燥状態とするために時間がかかり、生産効率が低下する。予備乾燥は、乾燥炉内を加熱して行われる。乾燥炉内の加熱は電熱ヒータあるいは温風によって行われる。なお、電熱ヒータを用いると、極板に充填されているペースト状活物質の温度が急激に上昇するため、ペースト状活物質の水分量を適切に維持し、且つ適切な硫酸鉛層を形成するための乾燥炉内温度を調整するのが難しい。一方、温風を用いた乾燥炉の場合、風によっても活物質表面が乾燥されるため、温風の温度を低く設定してもペースト状活物質内の水分量を規定量に保持することができる。そのため、温風を用いて乾燥することにより、活物質表面の硫酸鉛層を形成させ、表面の活物質が脱落しない程度に活物質表面の水分を除去することが比較的容易である。【００１５】
本発明の製造方法を用いることにより、未化成極板の表面に亀裂や割れが発生するのを防止することができる。特に予備乾燥（一次乾燥）を行う場合でも、活物質充填極板の表面に亀裂や割れが発生するのを防止することができる。また、熟成・乾燥工程の際に各活物質充填極板を向き合うように整列させる際に、隣り合う活物質充填極板の表面が接触して活物質が相互に貼り付き難くなる。さらに、活物質どうしが貼り付いた場合でも、相互に貼り付いた活物質どうしを引き離す際に活物質が脱落するのを防止することができる。本発明のように、常温よりも高い温度の硫酸で活物質充填極板の表面を処理することにより、雰囲気温度の季節変動や日中変動等がある場合（特に雰囲気温度が常温以下の温度領域のとき）でも、活物質充填極板の表面（ペースト状活物質）と硫酸との反応の進行を速めることができる。その結果、結晶性の高い硫酸鉛結晶が活物質充填極板の表面に生成され、均一な硫酸鉛層が形成される。このようにして形成された硫酸鉛層は、格子基板に充填した直後の活物質の表面に比べて強固な結晶構造を持つため、上記のような効果が得られるものと考えられる。【００１６】
硫酸処理工程で用いる硫酸の温度は、４０〜６０℃の範囲に調整するのが好ましい。このような温度範囲に調整された硫酸で活物質充填極板の表面を処理すると、常温の硫酸で処理する場合に比べて、硫酸鉛の生成量と結晶の成長とのばらつきが少なく反応が速く進行するので、次工程の予備乾燥工程における乾燥温度を従来よりも低くし、乾燥時間を短く設定した場合でも、表面に亀裂や割れが生じにくい極板を得ることができる。なお、活物質充填極板の表面を処理する硫酸の温度が６０℃より高くなっていくと、極板表面に大きな硫酸鉛の結晶が析出して、熟成反応が進行し難くなることにより、鉛蓄電池の容量が小さくなる傾向にある。また、硫酸の温度が４０℃よりも低くなっていくと、極板表面に細かい硫酸鉛結晶が析出し易くなる。これは、鉛蓄電池の使用時に、電解液が極板表面から活物質内部へ浸透、拡散するのを妨げる原因となるので、鉛蓄電池容量が小さくなる傾向にある。【００１７】
また、硫酸処理工程で用いる硫酸の比重は、２０℃換算で１．１０〜１．３０の範囲に調整するのが好ましい。硫酸の比重が１．３０より大きくなっていくと、すなわち、硫酸の濃度が高いと、細かい硫酸鉛結晶が析出して、電解液が活物質表面から活物質内部へ浸透、拡散し難くなるため、鉛蓄電池の容量が小さくなる傾向にある。また、硫酸の比重が１．１０より小さくなっていくと、すなわち、硫酸の濃度が低いと、大きな硫酸鉛の結晶が析出して熟成反応が進行し難くなるため、鉛蓄電池の容量が小さくなる傾向にある。【００１８】
なお、上記の温度範囲及び比重範囲に調整された硫酸で活物質充填極板の表面を処理して予備乾燥（一次乾燥）を行うと、活物質充填極板の表面に形成される硫酸鉛層の厚みが１００〜８００μｍの範囲になる。言い換えると、予備乾燥後の活物質充填極板の表面に形成される硫酸鉛層の厚みが１００〜８００μｍの範囲になるように、硫酸処理工程における硫酸処理を制御することにより、確実に、未化成極板の表面に亀裂や割れの発生するのを防ぎ、かつ極板どうしを重ね合わせた場合に極板どうしが張り付くのを防ぐことができる。さらに、硫酸処理工程における硫酸処理は、極板表面に形成される硫酸鉛層の厚みが１００〜５００μｍの範囲になるように制御するのが好ましい。硫酸鉛層の厚みが１００〜５００μｍの範囲では、未化成極板の表面に亀裂や割れの発生するのを防ぎ、かつ極板どうしを重ね合わせた場合に極板どうしが張り付くのを防ぐことができる上に、電池容量を維持することができる。【００１９】
なお、硫酸鉛層の厚みが１００μｍ以上の範囲では極板表面の水分がなくなるため、極板どうしが貼り付かなくなると考えられる。言い換えると、硫酸鉛層の厚みが１００μｍ未満では、極板表面の水分量が多くなり、極板どうしが貼り付き易く、電池性能にも影響を与えるおそれがある。また、硫酸鉛層の厚みが５００μｍを超えると電池性能に影響を与え、硫酸鉛層の厚みが８００μｍを超えると電池性能に与える影響が大きくなるおそれがある（すなわち、硫酸比重を高くすればするほど硫酸鉛層が厚くなり電池性能が低下するおそれがある）。【００２０】
硫酸処理工程は、プレス成形工程に含まれていることが好ましい。すなわち、硫酸処理工程における硫酸処理と、プレス成形工程におけるプレス成形とを同時に行うことが好ましい。この場合、プレス成形工程では、一対のローラを備えるロールプレス機を用い、活物質充填極板をこの一対のローラ間を通過させることにより活物質充填極板をプレス成形する。そして、一対のローラのプレス面には硫酸処理に用いる硫酸を予め浸潤しておく。この状態で、活物質充填極板が一対のローラ間を通過すると、活物質充填極板の表面に硫酸が塗布される。このように活物質充填極板をプレス成形することにより、同時に活物質充填極板の表面に硫酸処理がなされる。【００２１】
このように硫酸処理工程をプレス成形工程に含めて活物質充填極板の表面に硫酸を塗布することにより、製造ラインに大きな変更を加えることなく、活物質充填極板の表面への硫酸処理を確実に行うことができる。また、プレス成形と同時に硫酸処理がなされるため、活物質充填極板の表面に厚みが均一でしかも強固な硫酸鉛層を形成することができる。そのため、予備乾燥（一次乾燥）時に、活物質充填極板の表面に割れが生じる問題や、熟成時に活物質どうしが貼り付く等の問題を確実に防ぐことができる。
【発明の効果】
【００２２】
本発明によれば、活物質充填極板の表面が、常温よりも高い温度に調整された硫酸で処理されるため、極板表面に亀裂や割れが発生するのを防止することができる。また、各極板を向き合うように整列させて熟成する場合でも、隣り合う極板どうしが貼り付き難くなり、さらに、極板どうしが貼り付いた場合でも、活物質どうしを引き離す際に活物質が脱落するのを防止することができる。
【図面の簡単な説明】
【００２３】
【図１】本発明に係る鉛蓄電池用極板の製造方法の一例を示す製造工程の概略図である。
【図２】硫酸処理に用いた硫酸の比重（浸漬硫酸比重）と硫酸処理により活物質充填極板の表面に形成された硫酸鉛層の厚み（硫酸侵入・酸浸漬層厚さ）との関係を示すグラフである。
【図３】（Ａ）乃至（Ｃ）は、比重が１．１０〜１．３０の硫酸で処理した活物質充填極板の表面付近の断面を、光学式デジタル金属顕微鏡を用いて１００倍に拡大して撮影した顕微鏡写真である。
【発明を実施するための形態】
【００２４】
以下、本発明の実施の形態について、詳細に説明する。図１には、本発明の一例を示す鉛蓄電池用極板の製造工程が示されている。本例では、まず、ベルトコンベア１に格子基板３を搭載する。格子基板３は、鋳造格子基板またはエキスパンド格子基板を用いることができる。格子基板の材質は、主原料を鉛とし、スズ、カルシウム、アンチモン等を添加することができる。本例では、カルシウム及びスズを添加した鉛合金製の格子基板を用いた。これは、カルシウムを添加すると、自己放電の割合を減少させることができ、更にこのカルシウムを添加した際の課題である、極板の腐食の起こり易さをスズの添加により抑制することができるためである。
【００２５】
ベルトコンベア１上に搭載した格子基板３に充填機５を用いて活物質を充填して活物質充填極板７を作製する（活物質充填工程）。活物質は、前述した格子基板３に充填し易いように、ペースト状のものを用いる。このペースト状活物質の組成は、特に限定されるものではないが、一酸化鉛を含んだ鉛粉、水、硫酸等（正極、負極の特性に合わせてカットファイバ、炭素粉末、リグニン、硫酸バリウム、鉛丹等の添加物を加える場合もある）を混練して作製するのが好ましい。また、ペースト状活物質の格子基板への充填量は、少なくとも格子基板３の格子を完全に覆うことができる量であるが、好ましくは、格子基板３の最外周部分である枠骨の厚み以上まで充填できる量である。
【００２６】
格子基板３にペースト状活物質を充填して作製した活物質充填極板７は、プレス成形により成形する（プレス成形工程）。本例では、一対のローラ９Ａ，９Ｂを備えるロールプレス機９を用いる。具体的には、活物質充填極板７を一対のロールプレス機９の一対のローラ９Ａ，９Ｂ間の隙間に通過させてプレス成形を行う。一対のローラ９Ａ，９Ｂは、少なくとも１つのローラでそれぞれ構成すればよいが、ペースト状活物質を十分にプレスして充填できるように、本例では、一対のローラ９Ａ，９Ｂとして、図１に示すようにそれぞれ３つのローラを配置した。
【００２７】
本例では、さらに、活物質充填極板７の表面を、常温よりも高い温度に調整された硫酸で処理する（硫酸処理工程）。硫酸は、耐薬品性のあるポリプロピレン、ポリエチレン等の樹脂製、あるいは樹脂、金属等をフッ素樹脂でコートした硫酸槽１１に貯蔵されている。硫酸槽１１内の硫酸は、加熱装置１３により設定温度に加温されている。加熱装置１３は、石英ガラスヒータで構成され、硫酸槽１１にこの石英ガラスヒータを浸漬して硫酸を加熱し、図示しないフッ素樹脂を被覆したＫ熱電対を使用して測定した温度信号を、図示しない温度コントローラへ伝送して、石英ガラスヒータの温度を制御している。本例では、硫酸槽１１の容量を２ｍ3とし、ヒータ容量２ｋＷ×３本の石英ガラスヒータ１３を使用した。なお、加熱装置１３には、上記の石英ガラスヒータの代わりにフッ素樹脂被覆ヒータ等を使用することも可能である。本例では、このようにして硫酸を常温より高い温度に加温している。
【００２８】
また、本例では、図示しない比重測定器具を使用して硫酸の比重を測定し、硫酸槽１１に接続された図示しない濃硫酸と純水のリザーブタンクの開閉弁を制御して、所定の硫酸比重を保持している。
【００２９】
本例では、硫酸処理工程がプレス成形工程内に含まれている。すなわち、活物質充填極板７の表面を硫酸処理する硫酸処理工程を、活物質充填極板７をプレス成形するプレス成形工程と一緒に行う。この場合は、硫酸処理に用いる常温よりも高い温度の硫酸を予め一対のローラのプレス面に浸潤しておく。具体的には、硫酸槽１１から図示しない耐酸性のポンプで汲み上げた硫酸を、チューブ１４を用いて移送し、ロールプレス機９（一対のローラ９Ａ，９Ｂ）のプレス面に滴下してプレス面を硫酸で浸潤させる。一対のローラ９Ａ，９Ｂのプレス面を硫酸で浸潤するために、プレス面を布で覆う構造を用いても良く、また十分な量の硫酸を保持させる場合は多孔質の材料等を用いても良い。例えば、フッ素ゴム、超高分子ポリエチレン材料を用いた多孔質体、フッ素樹脂の焼結多孔質体等を用いることができる。本例では、上下に配置した一対のローラそれぞれの周面をポリエステル製の織布で覆った構成とした。
【００３０】
ポンプは、硫酸の流量を調節するための制御手段を備えており、吐出量を適宜調節することができる。具体的には、吐出量は、図示しないコントローラにより１〜１０ｄｍ3／分の範囲で可変できるように制御されている。本例では、耐酸性の自吸式ポンプを使用して吐出量が５ｄｍ3／分に設定されている。なお、硫酸槽１１では、硫酸比重が設定範囲に収まるように制御されている。また、硫酸槽１１内の硫酸の液量は、図示しない液位計により設定範囲に制御されている。
【００３１】
このように、ロールプレス機９（一対のローラ９Ａ，９Ｂ）のプレス面に硫酸を滴下して、一対のローラ９Ａ，９Ｂのプレス面に硫酸を浸潤した状態で、活物質充填極板７を一対のローラ９Ａ，９Ｂの間隙に通過させると、活物質充填極板７のプレス成形と同時にプレス面に浸潤した硫酸が活物質充填極板７の表面に塗布される。言い換えると、活物質充填極板７においてプレス成形によるペースト状活物質の充填性を向上させながら、活物質充填極板７の表面に硫酸鉛の結晶を生成することができる。
【００３２】
ロールプレス機９（一対のローラ９Ａ，９Ｂ）のプレス面に滴下した硫酸のうち、活物質充填極板７の表面に塗布されなかった硫酸（一対のローラ９Ａ，９Ｂに浸潤されなかった硫酸を含む）は、硫酸回収槽１５に落下して回収され、図示しない吐出量を調節可能な耐酸性の自吸式ポンプによりチューブ１６を通じて硫酸槽１１へ回送される。
【００３３】
なお、回収された硫酸中には活物質、硫酸鉛等の不要な泥状物が存在しているので、硫酸回収槽１５内にフィルターを設けてこれらの泥状物を除去してもよい。また、硫酸中の泥状物は、比重が大きく硫酸槽１１の底部に沈殿するため、硫酸槽１１の液面近くから硫酸を汲み出してロールプレス機９への供給を行っても良い。
【００３４】
プレス成形および硫酸処理が終了した活物質充填極板７は、熟成・乾燥する前に予備乾燥が行われる（予備乾燥工程）。具体的には、図１に示すようにプレス成形と同時に硫酸が塗布された活物質充填極板７を、ベルトコンベア１と隣接するベルトコンベア２上に設けられた予備乾燥炉１７内を通過させる。本例では、予備乾燥炉１７として、炉内の温度を１００〜１５０℃に調整した循環式の熱風乾燥炉を用い、乾燥時間を１５〜２５秒に設定して、ペースト状活物質の水分量を８〜１１質量％に調整した。
【００３５】
予備乾燥が完了した活物質充填極板７は、後述する所定の条件で熟成・乾燥が行われ（熟成・乾燥工程）、未化成極板となる。
【実施例】
【００３６】
以下、本発明の実施例について、詳細に説明する。【００３７】
＜正極用ペースト状活物質の作製＞
一酸化鉛を主成分とする鉛粉：１０００ｋｇと、ＰＥＴ繊維［繊度：２．０Ｄ（ｄｅｎｉｅｒ）、繊維長：３．０ｍｍ］：２ｋｇを混合し、水を加えた後、希硫酸：２００ｋｇ（比重：１．２６０、２０℃換算）に、鉛丹：３００ｋｇを加えて攪拌したスラリーを加えて混練し、正極用のペースト状活物質を作製した。【００３８】
加えた水の量は、ペースト状活物質の格子基板への充填性を考慮し、ペースト状活物質が一定の硬さになるように調整した。【００３９】
＜正極板の作製＞
上述の方法で作製した正極用ペースト状活物質を格子基板３に充填して、未化成のペースト式正極板７を作製した。即ち、縦：２４０ｍｍ、横：１４０ｍｍ、厚み：４．３ｍｍの格子形状をした鉛−カルシウム合金製の鋳造格子基板に、正極用ペースト状活物質を極板厚みが４．４ｍｍになるように充填する。その後、温度、比重を所定値に設定した硫酸が常にロールプレス機（一対のローラ）のプレス面に滴下された状態で、一対のローラ９Ａ，９Ｂ間に活物質充填極板７を通過させる。続いて、１３０℃に調整された循環式の熱風乾燥炉（予備乾燥炉）１７内で２０秒間乾燥させ、予備乾燥（一次乾燥）を行う。【００４０】
この後、以下の条件で熟成・乾燥をして、未化成のペースト式正極板を作製した。【００４１】
（一次放置）：雰囲気温度７５〜８５℃、相対湿度９５〜９８％、４〜８時間
（二次放置）：雰囲気温度５０〜６５℃、相対湿度５０％以上、２０時間以上
（乾燥）    ：５５〜６５℃  ２４時間以上
＜負極用ペースト状活物質の作製＞
一酸化鉛を主成分とする鉛粉：９００ｋｇと、ＰＥＴ繊維［繊度：２．０Ｄ（ｄｅｎｉｅｒ）、繊維長：３．０ｍｍ］：２．７ｋｇと、硫酸バリウム：４．５ｋｇと、リグニン：１．８ｋｇとを混合し、水を加えた後、希硫酸：１００ｋｇを加え混練し、負極用のペースト状活物質を作製した。【００４２】
加える水の量は、ペースト状活物質の格子基板への充填性を考慮し、ペースト状活物質が一定の硬さになるように調整した。【００４３】
＜負極板の作製＞
上述の方法で作製した負極用ペースト状活物質を格子基板に充填して、未化成のペースト式負極板を作製した。即ち、縦：２４０ｍｍ、横：１４０ｍｍ、厚み：２．５ｍｍの格子形状をした鉛−カルシウム合金製の鋳造格子基板に、負極用ペースト状活物質を極板厚みが２．６ｍｍになるように充填する。その後、温度、比重を所定値に設定した硫酸がプレス面に常に滴下されているローラ間に活物質充填極板を通過させ、続いて１３０℃に調整された循環式の熱風乾燥炉内で２０秒間乾燥させ、予備乾燥（一次乾燥）を行う。【００４４】
この後、以下の条件熟成・乾燥をして、未化成のペースト式負極板を作製した。【００４５】
（一次放置）：雰囲気温度３７〜４３℃、相対湿度９２〜９８％、２４時間
（二次放置）：雰囲気温度３７〜４３℃、相対湿度５０％以上、１６時間以上
（乾燥）    ：３５〜４５℃  ８時間、６５〜７５℃  １２時間
［実施例１〜５、比較例１］
ローラのプレス面に滴下する硫酸の温度と比重を表１に示すように変化させて、上記正極板と負極板の表面に硫酸を塗布し、続いて予備乾燥（一次乾燥）、熟成、乾燥した未化成極板について、極板どうしの貼り付きの有無と、これらの未化成極板を用いて組み立てた鉛蓄電池の初期容量を確認した。【００４６】
＜評価試験１＞
実施例１〜５、比較例１の条件で作製した未化成極板について、熟成、乾燥後の極板どうしの貼り付きの有無を確認した。貼り付きの有無は、予備乾燥（一次乾燥）後の活物質充填極板を、極板どうしが重なるように積層し、荷重をかけることなく２時間放置し、その後、手で上側の極板を持ち上げる際に、下側の極板が僅かでも密着して持ち上がった場合を貼り付き有「×」とし、その他の場合を「○」とした。本試験の結果を表１に併せて示す。【００４７】
＜評価試験２＞
実施例１〜５により作製した極板を用いて鉛蓄電池を組み立て、ＪＩＳ規格ＪＩＳ  Ｃ ８７０４−２−１に基づく試験条件で１．０ＣＡ放電試験を行い、高率放電容量を確認した。終止電圧に達するまでの放電時間を表１に併せて示す。
【表１】
2016006080.tif 000003
【００４８】
表１に示すとおり、硫酸温度を２５℃以下とした比較例１の場合は、極板の貼り付きが発生したが、２５℃よりも高い温度とした実施例１〜５では、極板の貼り付きが発生しなかった。【００４９】
実施例１〜５及び比較例１は、極板の表面に硫酸を塗布した後は、同一条件で予備乾燥（一次乾燥）、熟成、乾燥を行っている。硫酸温度を２５℃よりも高くした場合（実施例１〜５）は、硫酸温度を２５℃以下にした場合（比較例１）に比べ、予備乾燥（一次乾燥）工程が終了したときには硫酸鉛結晶の密度、硫酸鉛層が適切に形成されているので極板の貼り付きが発生しなかったものと考えられる。硫酸温度が２５℃以下の場合は、予備乾燥（一次乾燥）温度を高く、乾燥時間を長くして硫酸鉛結晶を成長させる必要がある。硫酸温度を２５℃より高くした場合は、２５℃以下にした場合に比べ短時間で予備乾燥（一次乾燥）を完了させることができ、予備乾燥（一次乾燥）炉の温度を維持するためのエネルギーを小さくすることができる。【００５０】
また、実施例１〜３と実施例４、５との対比から、硫酸温度を４０〜６０℃に設定することにより、硫酸温度が４０℃より低い場合及び６０℃より高い場合に比べて、高率放電容量が大きくなることが判る。硫酸温度の設定を高くしていくと、大きな硫酸鉛結晶が析出し、熟成反応が進行しにくくなり、また、硫酸温度の設定が低いと、細かい硫酸鉛結晶が析出し、硫酸鉛の層によって、電解液である硫酸の活物質内部への浸透、拡散が妨げられるため、いずれも初期容量が低下するものと考えられる。このため、活物質充填後の活物質表層に硫酸鉛層を形成するためには、硫酸温度が４０〜６０℃（実施例１〜３）の条件が、特に好ましい。【００５１】
［実施例６〜９］
ローラ周面に滴下する硫酸の温度と比重を表２に示すように変化させて、そのほかは実施例１と同様の工程を経て未化成極板を製造した。製造した極板どうしの貼り付きの有無と、これら極板を用いて組み立てた鉛蓄電池の電池容量を確認した。【００５２】
なお、製造した極板どうしの貼り付きの有無は、上述の評価試験１と同様に評価した。【００５３】
＜評価試験３＞
実施例１、６〜９により作製した極板について、ＪＩＳ規格ＪＩＳ  Ｃ ８７０４−２−１に基づいた試験条件で０．１ＣＡ放電試験を行い、低率放電容量を確認した。終止電圧に達するまでの放電時間を、極板どうしの貼り付きの有無とともに表２に示す。
【表２】
2016006080.tif 000004
【００５４】
表２に示すとおり、硫酸温度を５０℃（一定）として比重を１．０５〜１．３５まで変化させた場合は、いずれも極板の貼り付きは発生しなかった（実施例１及び６〜９）。【００５５】
また、実施例１，６，７と実施例８，９との対比から、硫酸比重を１．１０〜１．３０に設定することにより、硫酸比重がそれより低い場合や高い場合に比べて、低率放電容量が大きいことが判る。硫酸比重を１．１０より低く設定していく、あるいは、１．３０より高く設定していくと、低率放電容量が低下する傾向にある。硫酸比重が大きいと、細かい硫酸鉛結晶が析出し、硫酸鉛によって、電解液である硫酸の活物質内部への浸透、拡散が妨げられるため、また、硫酸比重が小さいと、大きな硫酸鉛結晶が析出し、熟成反応が進行しにくいため、いずれも容量が低下するものと考えられる。【００５６】
このように、実施例１〜９及び比較例１の結果より、活物質充填後の極板どうしの貼り付きを抑制し、電池特性を維持するには、極板に比重１．１０〜１．３０、温度４０〜６０℃の範囲の硫酸を塗布させるのが、最も好ましい。【００５７】
［実施例１０〜１４及び比較例２〜５］
活物質充填極板の硫酸処理として、硫酸処理を行う前にプレス成形を行った活物質充填極板の表面を、後述する表３に示すように温度と比重を変化させた硫酸に浸漬することにより、活物質充填極板の表面に硫酸鉛層を形成した。その他は実施例１と同様の工程を経て未化成極板を製造した。この例では、硫酸の比重に対する極板表面の硫酸鉛層の厚みを確認した上で、製造した極板どうしの貼り付きの有無と、これら極板を用いて組み立てた鉛蓄電池の電池容量を確認した。【００５８】
なお、製造した極板どうしの貼り付きの有無は、上述の評価試験１と同様に評価した。また、電池容量を確認は、上述の評価試験３と同様に低率放電容量として確認した。【００５９】
＜評価試験４＞
実施例１０〜１４及び比較例２〜５により作製した極板について、極板の断面を光学式デジタル金属顕微鏡（株式会社ナカデンインターナショナル製、ＭＸ−１２００II、１００倍）で観察し、観察した状態を確認した。確認した極板の表面付近の状態から、硫酸処理に用いた硫酸の比重（浸漬に用いた硫酸の比重）と極板表面に形成された硫酸鉛層の厚み（硫酸の侵入による酸浸層の厚さ）との関係を確認した。その結果を、対応する硫酸比重とともに図２、図３及び表３に示す。
【表３】
2016006080.tif 000005
【００６０】
図２及び表３から、硫酸処理に用いる硫酸の比重によって、極板表面の硫酸鉛層の厚みが変化することが判った。さらに、図２、図３及び表３から、極板表面の硫酸鉛層の厚みが１００〜８００μｍ（０．１〜０．８ｍｍ）の範囲では、極板どうしの貼り付きは認められなかった（実施例１０〜１４）。特に、極板表面の硫酸鉛層の厚みが１００〜５００μｍ（０．１〜０．５ｍｍ）の範囲にあるときに、極板どうしが貼り付かず、良好な放電時間が得られることも判った（実施例１０〜１２）。【００６１】
このように、実施例１０〜１４及び比較例２〜５の結果は、予備乾燥後の極板の表面に形成される硫酸鉛層の厚みが１００〜８００μｍの範囲になるように硫酸処理を制御することにより、極板どうしの貼り付きを防止できることを示している。さらに、予備乾燥後の極板の表面に形成される硫酸鉛層の厚みが１００〜５００μｍの範囲（図３参照）になるように硫酸処理を制御することにより、電池特性を維持しながら、極板どうしの貼り付きを防止できることを示している。【００６２】
以上、本発明の実施の形態について具体的に説明したが、本発明はこれらの実施の形態および実施例に限定されるものではない。すなわち、上記の実施の形態及び実施例に記載されている条件は、特に記載がない限り、本発明の技術的思想に基づく変更が可能である。
【符号の説明】
【００６３】
１，２  ベルトコンベア
３  格子基板
５  充填機
７  活物質充填極板
９  ロールプレス機
９Ａ，９Ｂ  ローラ
１１  硫酸槽
１３  加熱装置（石英ガラスヒータ）
１４，１６  チューブ
１５  硫酸回収槽
１７  予備乾燥炉（一次乾燥炉）
【図１】
2016006080.tif 000006
【図２】
2016006080.tif 000007
【図３】
2016006080.tif 000008
【手続補正書】
【提出日】平成27年3月30日(2015.3.30)
【手続補正１】
【補正対象書類名】特許請求の範囲
【補正対象項目名】全文
【補正方法】変更
【補正の内容】
【特許請求の範囲】
【請求項１】
鉛合金製の格子基板にペースト状活物質を充填して活物質充填極板を作製する活物質充填工程と、
前記活物質充填極板をプレス成形するプレス成形工程と、
前記プレス成形工程でプレス成形した前記活物質充填極板を熟成、乾燥して未化成極板とする熟成・乾燥工程とを備える鉛蓄電池用極板の製造方法であって、
前記活物質充填極板の表面を、常温よりも高い一定の温度の硫酸で処理する硫酸処理工程と、
硫酸処理工程で硫酸処理された前記活物質充填極板を、前記熟成・乾燥工程で熟成する前に予備乾燥する予備乾燥工程とをさらに備え、
前記硫酸処理工程で用いる前記硫酸は、温度が４０〜６０℃の範囲に調整され、かつ、比重が１．１０〜１．３０（２０℃換算）の範囲に調整されており、
前記硫酸処理工程は、前記プレス成形工程に含まれており、
前記プレス成形工程では、プレス面を有する一対のローラを備えるロールプレス機を用いて、前記活物質充填極板が前記一対のローラ間を通過すると前記活物質充填極板がプレス成形され、
前記一対のローラの前記プレス面には前記硫酸が浸潤されており、前記活物質充填極板が前記一対のローラ間を通過すると、前記活物質充填極板の表面に前記硫酸が塗布されることを特徴とする鉛蓄電池用極板の製造方法。
【請求項２】
鉛合金製の格子基板にペースト状活物質を充填して活物質充填極板を作製する活物質充填工程と、
前記活物質充填極板をプレス成形するプレス成形工程と、
前記プレス成形工程でプレス成形した前記活物質充填極板を熟成、乾燥して未化成極板とする熟成・乾燥工程とを含む鉛蓄電池用極板の製造方法であって、
前記活物質充填極板の表面を、常温よりも高い一定の温度に調整された硫酸で処理する硫酸処理工程と、
硫酸処理工程で表面を硫酸処理した前記活物質充填極板を、前記熟成・乾燥工程で熟成する前に予備乾燥する予備乾燥工程とをさらに備えることを特徴とする鉛蓄電池用極板の製造方法。
【請求項３】
前記硫酸処理工程で用いる硫酸の温度が、４０〜６０℃の範囲である請求項２に記載の鉛蓄電池用極板の製造方法。
【請求項４】
前記硫酸処理工程で用いる硫酸の比重が、１．１０〜１．３０（２０℃換算）の範囲である請求項２に記載の鉛蓄電池用極板の製造方法。
【請求項５】
前記硫酸処理工程で用いる硫酸は、温度が４０〜６０℃の範囲に調整され、かつ比重が１．１０〜１．３０（２０℃換算）の範囲に調整されている請求項２に記載の鉛蓄電池用極板の製造方法。
【請求項６】
前記予備乾燥工程で予備乾燥した活物質充填極板の表面に形成される硫酸鉛層は、厚みが１００〜８００μｍである請求項２に記載の鉛蓄電池用極板の製造方法。
【請求項７】
前記予備乾燥工程で予備乾燥した活物質充填極板の表面に形成される硫酸鉛層は、厚みが１００〜５００μｍである請求項２に記載の鉛蓄電池用極板の製造方法。
【請求項８】
前記硫酸処理工程が前記プレス成形工程と同時に行われる請求項２乃至７のいずれか１項に記載の鉛蓄電池用極板の製造方法。
【請求項９】
前記硫酸処理工程が前記プレス成形工程に含まれており、
前記プレス成形工程では、プレス面を有する一対のローラを備えるロールプレス機を用いて、前記活物質充填極板が前記一対のローラ間を通過すると前記活物質充填極板がプレス成形され、
前記一対のローラの前記プレス面には前記硫酸が浸潤されており、前記活物質充填極板が前記一対のローラ間を通過すると、前記活物質充填極板の表面に前記硫酸が塗布される請求項２乃至７のいずれか１項に記載の鉛蓄電池用極板の製造方法。
【手続補正２】
【補正対象書類名】明細書
【補正対象項目名】００１０
【補正方法】変更
【補正の内容】
【００１０】
いるので、硫酸回収槽１５内にフィルターを設けてこれらの泥状物を除去してもよい。また、硫酸中の泥状物は、比重が大きく硫酸槽１１の底部に沈殿するため、硫酸槽１１の液面近くから硫酸を汲み出してロールプレス機９への供給を行っても良い。
［００３４］
プレス成形および硫酸処理が終了した活物質充填極板７は、熟成・乾燥する前に予備乾燥が行われる（予備乾燥工程）。具体的には、図１に示すようにプレス成形と同時に硫酸が塗布された活物質充填極板７を、ベルトコンベア１と隣接するベルトコンベア２上に設けられた予備乾燥炉１７内を通過させる。本例では、予備乾燥炉１７として、炉内の温度を１００〜１５０℃に調整した循環式の熱風乾燥炉を用い、乾燥時間を１５〜２５秒に設定して、ペースト状活物質の水分量を８〜１１質量％に調整した。
［００３５］
予備乾燥が完了した活物質充填極板７は、後述する所定の条件で熟成・乾燥が行われ（熟成・乾燥工程）、未化成極板となる。
実施例
［００３６］
以下、本発明の実施例について、詳細に説明する。
［００３７］
＜正極用ペースト状活物質の作製＞
一酸化鉛を主成分とする鉛粉：１０００ｋｇと、ＰＥＴ繊維［繊度：２．０Ｄ（ｄｅｎｉｅｒ）、繊維長：３．０ｍｍ］：２ｋｇを混合し、水を加えた後、希硫酸：２００ｋｇ（比重：１．２６０、２０℃換算）に、鉛丹：３００ｋｇを加えて攪拌したスラリーを加えて混練し、正極用のペースト状活物質を作製した。
［００３８］
加えた水の量は、ペースト状活物質の格子基板への充填性を考慮し、ペースト状活物質が一定の硬さになるように調整した。
＜正極板の作製＞
上述の方法で作製した正極用ペースト状活物質を格子基板３に充填して、未化成のペースト式正極板を作製した。即ち、縦：２４０ｍｍ、横：１４０ｍｍ、厚み：４．３ｍｍの格子形状をした鉛−カルシウム合金製の鋳造格子基板に、正極用ペースト状活物質を極板厚みが４．４ｍｍになるように充
【手続補正書】
【提出日】平成27年6月29日(2015.6.29)
【手続補正１】
【補正対象書類名】特許請求の範囲
【補正対象項目名】全文
【補正方法】変更
【補正の内容】
【特許請求の範囲】
【請求項１】
鉛合金製の格子基板にペースト状活物質を充填して活物質充填極板を作製する活物質充填工程と、
前記活物質充填極板をプレス成形するプレス成形工程と、
前記プレス成形工程でプレス成形した前記活物質充填極板を熟成、乾燥して未化成極板とする熟成・乾燥工程とを備える鉛蓄電池用極板の製造方法であって、
前記活物質充填極板の表面を、常温よりも高い一定の温度の硫酸で処理する硫酸処理工程と、
硫酸処理工程で硫酸処理された前記活物質充填極板を、前記熟成・乾燥工程で熟成する前に予備乾燥する予備乾燥工程とをさらに備え、
前記硫酸処理工程で用いる前記硫酸は、温度が４０〜６０℃の範囲に調整され、かつ、比重が１．１０〜１．３０（２０℃換算）の範囲に調整されており、
前記硫酸処理工程は、前記プレス成形工程に含まれており、
前記プレス成形工程では、プレス面を有する一対のローラを備えるロールプレス機を用いて、前記活物質充填極板が前記一対のローラ間を通過すると前記活物質充填極板がプレス成形され、
前記一対のローラの前記プレス面には前記硫酸が浸潤されており、前記活物質充填極板が前記一対のローラ間を通過すると、前記活物質充填極板の表面に前記硫酸が塗布されることを特徴とする鉛蓄電池用極板の製造方法。
【請求項２】
鉛合金製の格子基板にペースト状活物質を充填して活物質充填極板を作製する活物質充填工程と、
前記活物質充填極板をプレス成形するプレス成形工程と、
前記プレス成形工程でプレス成形した前記活物質充填極板を熟成、乾燥して未化成極板とする熟成・乾燥工程とを含む鉛蓄電池用極板の製造方法であって、
前記活物質充填極板の表面を、常温よりも高い一定の温度に調整された硫酸で処理する硫酸処理工程と、
硫酸処理工程で表面を硫酸処理した前記活物質充填極板を、前記熟成・乾燥工程で熟成する前に予備乾燥する予備乾燥工程とをさらに備え、
前記硫酸処理工程で用いる硫酸は、温度が４０〜６０℃の範囲に調整され、かつ比重が１．１０〜１．３０（２０℃換算）の範囲に調整されていることを特徴とする鉛蓄電池用極板の製造方法。
【請求項３】
（削除）
【請求項４】
（削除）
【請求項５】
（削除）
【請求項６】
前記予備乾燥工程で予備乾燥した活物質充填極板の表面に形成される硫酸鉛層は、厚みが１００〜８００μｍである請求項２に記載の鉛蓄電池用極板の製造方法。
【請求項７】
前記予備乾燥工程で予備乾燥した活物質充填極板の表面に形成される硫酸鉛層は、厚みが１００〜５００μｍである請求項２に記載の鉛蓄電池用極板の製造方法。
【請求項８】
前記硫酸処理工程が前記プレス成形工程と同時に行われる請求項２、６または７に記載の鉛蓄電池用極板の製造方法。
【請求項９】
前記硫酸処理工程が前記プレス成形工程に含まれており、
前記プレス成形工程では、プレス面を有する一対のローラを備えるロールプレス機を用いて、前記活物質充填極板が前記一対のローラ間を通過すると前記活物質充填極板がプレス成形され、
前記一対のローラの前記プレス面には前記硫酸が浸潤されており、前記活物質充填極板が前記一対のローラ間を通過すると、前記活物質充填極板の表面に前記硫酸が塗布される請求項２、６または７に記載の鉛蓄電池用極板の製造方法。
【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
鉛合金製の格子基板にペースト状活物質を充填して活物質充填極板を作製する活物質充填工程と、
前記活物質充填極板をプレス成形するプレス成形工程と、
前記プレス成形工程でプレス成形した前記活物質充填極板を熟成、乾燥して未化成極板とする熟成・乾燥工程とを備える鉛蓄電池用極板の製造方法であって、
前記活物質充填極板の表面を、常温よりも高い一定の温度の硫酸で処理する硫酸処理工程と、
硫酸処理工程で硫酸処理された前記活物質充填極板を、前記熟成・乾燥工程で熟成する前に予備乾燥する予備乾燥工程とをさらに備え、
前記硫酸処理工程で用いる前記硫酸は、温度が４０〜６０℃の範囲に調整され、かつ、比重が１．１０〜１．３０（２０℃換算）の範囲に調整されており、
前記硫酸処理工程は、前記プレス成形工程に含まれており、
前記プレス成形工程では、プレス面を有する一対のローラを備えるロールプレス機を用いて、前記活物質充填極板が前記一対のローラ間を通過すると前記活物質充填極板がプレス成形され、
前記一対のローラの前記プレス面には前記硫酸が浸潤されており、前記活物質充填極板が前記一対のローラ間を通過すると、前記活物質充填極板の表面に前記硫酸が塗布されることを特徴とする鉛蓄電池用極板の製造方法。
【請求項２】
鉛合金製の格子基板にペースト状活物質を充填して活物質充填極板を作製する活物質充填工程と、
前記活物質充填極板をプレス成形するプレス成形工程と、
前記プレス成形工程でプレス成形した前記活物質充填極板を熟成、乾燥して未化成極板とする熟成・乾燥工程とを含む鉛蓄電池用極板の製造方法であって、
前記活物質充填極板の表面を、常温よりも高い一定の温度に調整された硫酸で処理する硫酸処理工程と、
硫酸処理工程で表面を硫酸処理した前記活物質充填極板を、前記熟成・乾燥工程で熟成する前に予備乾燥する予備乾燥工程とをさらに備え、
前記硫酸処理工程で用いる硫酸は、温度が４０〜６０℃の範囲に調整され、かつ比重が１．１０〜１．３０（２０℃換算）の範囲に調整されていることを特徴とする鉛蓄電池用極板の製造方法。
【請求項３】
前記予備乾燥工程で予備乾燥した活物質充填極板の表面に形成される硫酸鉛層は、厚みが１００〜８００μｍである請求項２に記載の鉛蓄電池用極板の製造方法。
【請求項４】
前記予備乾燥工程で予備乾燥した活物質充填極板の表面に形成される硫酸鉛層は、厚みが１００〜５００μｍである請求項２に記載の鉛蓄電池用極板の製造方法。
【請求項５】
前記硫酸処理工程が前記プレス成形工程と同時に行われる請求項２、３または４に記載の鉛蓄電池用極板の製造方法。
【請求項６】
前記硫酸処理工程が前記プレス成形工程に含まれており、
前記プレス成形工程では、プレス面を有する一対のローラを備えるロールプレス機を用いて、前記活物質充填極板が前記一対のローラ間を通過すると前記活物質充填極板がプレス成形され、
前記一対のローラの前記プレス面には前記硫酸が浸潤されており、前記活物質充填極板が前記一対のローラ間を通過すると、前記活物質充填極板の表面に前記硫酸が塗布される請求項２、３または４に記載の鉛蓄電池用極板の製造方法。
【国際調査報告】
2016006080.tif 000009
2016006080.tif 000010
2016006080.tif 000011
2016006080.tif 000012